ВОДНЫЕ КОМПОЗИЦИИ ПОКРЫТИЯ И СПОСОБЫ ФОРМИРОВАНИЯ МНОГОКОМПОНЕНТНЫХ КОМПОЗИТНЫХ ПОКРЫТИЙ НА ПОДЛОЖКЕ

1. Водная композиция покрытия, включающая:
(a) пленкообразующую смолу, выбранную из сложных полиэфиров, полученных из мономеров, содержащих полиэфирполиол и поликарбоновую кислоту, при этом сложный полиэфир содержит функциональные группы и имеет температуру стеклования Tg ниже, чем минус 10°C, измеренную согласно ASTM D3418-15 средняя температура, скорость нагревания 20°C/мин);
(б) модификатор реологии, выбранный из неорганических и полимерных модификаторов реологии и их комбинаций;
(в) один или несколько придающих цвет пигментов или создающих визуальный эффект пигментов или их комбинаций; и
(г) один или больше агентов поперечного сшивания, которые способны реагировать с функциональными группами пленкообразующей смолы согласно a),
-1
при этом композиция покрытия проявляет вязкость при низком сдвиге в диапазоне от 0,5 до 40 Па⋅с при скорости сдвига 0,1 с при 25°C, измеренную согласно ASTM 22196-15, Метод B, шпиндель № LV-1.
2. Композиция покрытия по п. 1, отличающаяся тем, что
(a) мономеры для получения сложного полиэфира не содержат димеров жирных кислот; и/или
(б) сложный полиэфир имеет кислотное число в диапазоне 15-50 мг KOH/г; и/или
(в) сложный полиэфир имеет гидроксильное число в диапазоне 30-90 мг KOH/г; и/или
(г) сложный полиэфир имеет средневесовую молекулярную массу в диапазоне 10000-100000, измеренную гель-проникающей хроматографией с использованием полистирольных стандартов с тетрагидрофураном в качестве подвижной фазы и методом обнаружения на основе показателя преломления; и/или
(д) компонент сложного полиэфира присутствует в композиции покрытия в количестве от 10 до 30 мас.% в расчете на общую массу твердых веществ смолы; и/или
(е) сложный полиэфир является разветвленным сложным полиэфиром.
3. Композиция покрытия по любому из предыдущих пунктов, отличающаяся тем, что полиэфирполиол выбран из поли(тетрагидрофурана), поли(этиленоксида), поли(пропиленоксида) и комбинаций из них; предпочтительно полиэфирполиолом является поли(тетрагидрофуран).
4. Композиция покрытия по любому из предыдущих пунктов, отличающаяся тем, что
(a) поликарбоновая кислота включает соединение, имеющее по меньшей мере три карбоксильные кислотные группы, или его ангидриды; и/или
(б) по меньшей мере 80 мол.% поликарбоновой кислоты приходится на соединение, имеющее по меньшей мере три карбоксильные кислотные группы; и/или
(в) поликарбоновая кислота выбрана из тримеллитовой кислоты, 1,3-циклогександикарбоновой кислоты, додекандиоевой кислоты, себациновой кислоты, азелаиновой кислоты, малеиновой кислоты, фумаровой кислоты, янтарной кислоты, адипиновой кислоты, лимонной кислоты, тартаровой кислоты, 2,6-нафталинполикарбоновой кислоты, глутаровой кислоты, итаконовой кислоты и их ангидридов, и комбинаций из них; и/или
(г) мономеры для сложного полиэфира включают мономер, несущий комбинацию гидроксильных групп и карбоксильных кислотных групп, и общее число гидроксильных групп и карбоксильных кислотных групп равно по меньшей мере трем.
5. Композиция покрытия по любому из предыдущих пунктов, отличающаяся тем, что агент поперечного сшивания выбран из необязательно этерифицированных меламиноформальдегидных смол,
предпочтительно компонент поперечного сшивателя (г) включает по меньшей мере две отличающиеся необязательно этерифицированные меламиноформальдегидные смолы,
предпочтительно компонент поперечного сшивателя (г) включает по меньшей мере одну необязательно этерифицированную меламиноформальдегидную смолу (d1), имеющую содержание NH менее, чем 15 мол.%, и по меньшей мере одну необязательно этерифицированную меламиноформальдегидную смолу (d2), имеющую содержание NH по меньшей мере 15 мол.%,
массовое отношение необязательно этерифицированной меламиноформальдегидной смолы (d1) к необязательно этерифицированной меламиноформальдегидной смоле (d2) находится в диапазоне от 90:10 до 10:90.
6. Композиция покрытия по любому из предыдущих пунктов, отличающаяся тем, что композиция покрытия дополнительно включает
пленкообразующие смолы (д), отличающиеся от компонента (a), содержащего функциональные группы, способные реагировать с агентом поперечного сшивания (г),
предпочтительно дополнительные пленкообразующие смолы (д) выбраны из полиуретановых смол, акриловых смол, сложных полиэфиров, простых полиэфиров, поликарбонатов, углеводородных смол, эпоксидных смол и гибридных смол, полученных из этих типов смол;
предпочтительно (д) включает полиуретанполиол;
предпочтительно компонент (д) не включает смолы, содержащие только акриловые повторяющиеся звенья.
7. Композиция покрытия по любому из предыдущих пунктов, отличающаяся тем, что неорганический модификатор реологии включает слоистый силикат.
8. Композиция покрытия по любому из предыдущих пунктов, отличающаяся тем, что композиция покрытия включает слоистый силикат и дополнительно пленко-образующую смолу (д), включающую полиуретанполиол, предпочтительно полиуретанполиол является уретан-акриловой гибридной смолой, которая, предпочтительно, имеет функциональность кето-группы.
9. Композиция покрытия по любому из предыдущих пунктов, отличающаяся тем, что придающие цвет пигменты содержат белые пигменты.
10. Композиция покрытия по любому из предыдущих пунктов, отличающаяся тем, что
(a) композиция покрытия содержит менее, чем 8 мас.% органических растворителей в расчете на общую массу композиции покрытия; и/или
(б) композиция покрытия имеет содержание твердых веществ по меньшей мере 30 об.% в расчете на общий объем композиции покрытия.
11. Способ получения композиции покрытия по любому из пп. 1-10, включающий смешение компонента (a) и (в), чтобы получить пигментную пасту, и объединение остальных компонентов композиции покрытия с пигментной пастой в любом порядке.
12. Способ по п. 11, отличающийся тем, что компонент (a) является единственным компонентом смолы в пигментной пасте.
13. Способ нанесения покрытия на автомобильную подложку, включающий:
(A) осаждение композиции покрытия по любому из пп. 1-10 на отвержденный слой электроосажденного покрытия подложки с электроосажденным покрытием;
(Б) необязательно, мгновенную сушку слоя покрытия, полученного на этапе (A);
(В) осаждение композиции непигментированного покрытия на слой покрытия, полученный на этапе (A) или этапе (Б), если этап (Б) выполняется;
(Г) одновременное отверждение слоев покрытия, нанесенных на этапе (A) и (В).
14. Композитное многослойное покрытие, включающее
(i) слой электроосажденного покрытия, осажденный из электрофоретически наносимой композиции покрытия;
(ii) слой базового покрытия, осажденный из композиции покрытия по любому из пп. 1-10 непосредственно на электроосажденный слой; и
(iii) слой непигментированного покрытия, осажденный непосредственно на слой базового покрытия.
15. Подложка с покрытием, включающая отвержденный слой покрытия, осажденный из композиции покрытия согласно любому из пп. 1-10, или композитное многослойное покрытие по п. 14, или покрытие, получаемое способом по п. 13.